РАЗДЕЛИТЕЛЬНАЯ ЖИДКОСТЬ, СПОСОБ И УСТРОЙСТВО ДЛЯ ПЕРЕРАБОТКИ МНОГОСЛОЙНОГО МАТЕРИАЛА С ИСПОЛЬЗОВАНИЕМ ПАССИВИРУЮЩЕГО АГЕНТА

1. Разделительная жидкость (330) для разделения многослойных систем, содержащих по меньшей мере один металлический слой и один дополнительный слой, разделительная жидкость (330), содержащая смесь воды, карбоновой кислоты, карбоксилатной соли и пассивирующего агента.
a
2. Разделительная жидкость по п. 1, причем карбоновая кислота представляет собой в любом соотношении водорастворимую карбоновую кислоту, а ее значение pK составляет от 2,0 до 8,0.
3. Разделительная жидкость по п. 2, причем карбоновая кислота выбрана из группы С1-С4 жирных кислот, состоящей из муравьиной кислоты, уксусной кислоты, пропионовой кислоты или масляной кислоты или их смесей.
b
4. Разделительная жидкость по любому из вышеуказанных пунктов, причем карбоксилатная соль растворима в воде (растворимость > 10 г карбоксилата на 100 г воды при 20 °C), а ее значение pK составляет от 6,0 до 13,0.
5. Разделительная жидкость по п. 4, причем противокатион карбоксилатной соли представляет собой катион металла или комплексный катион.
6. Разделительная жидкость по п. 5, причем катион металла представляет собой один из щелочных металлов, щелочноземельных металлов или аммония.
7. Разделительная жидкость по п.4, причем карбоксилатная соль представляет собой соответствующее основание Льюиса используемой карбоновой кислоты.
8. Разделительная жидкость по любому из вышеуказанных пунктов, причем пассивирующий агент представляет собой фосфатную, фосфонатную, фосфинатную соль или их смесь.
9. Разделительная жидкость по любому из вышеуказанных пунктов, причем пассивирующий агент имеет растворимость в воде более 0,01 г на 100 г воды при 20°C.
10. Разделительная жидкость по п. 8 или 9, причем противокатион пассивирующего агента представляет собой катион металла или комплексный катион.
11. Разделительная жидкость по п. 10, причем катион металла представляет собой один из щелочных металлов, щелочноземельных металлов или аммония.
12. Разделительная жидкость по любому из вышеуказанных пунктов, причем компоненты разделительной смеси содержат 20-70% по весу карбоновой кислоты, до 5% по весу пассивирующего агента и 0,05-10% по весу карбоксилатной соли, и 30% по весу. 70% по весу воды.
13. Разделительная жидкость по любому из вышеуказанных пунктов, причем компоненты разделительной смеси содержат 30-50% по весу карбоновой кислоты, 0,02-2% по весу пассивирующего агента и 0,5-5% по весу карбоксилатной соли и 40-60% по весу воды.
14. Использование разделительной жидкости (330) для разделения многослойных материалов, содержащих по меньшей мере один металлический слой и по меньшей мере один дополнительный слой.
15. Способ для отделения металлического слоя (30) от дополнительного слоя (20, 40) в многослойном материале (10), содержащий:помещение многослойного материала (10) в емкость (310), содержащую разделительную жидкость (330) по одному из пп. 1–13.
16. Способ по п. 15, дополнительно содержащий как минимум просеивание или фильтрацию (240) разделительной жидкости (330) вместе с компонентами многослойного материала (10), а затем — сортировку (260, 280) для получения первой фракции металла из металлического слоя (30) и второй фракции пластика из полимерного слоя (20, 40).
17. Способ по п. 15 или 16, дополнительно содержащий переработку разделительной жидкости (330).
18. Способ по одному из пп. 15–17, причем разделение производят при температуре 20–90°C.
19. Способ по одному из пп. 15–18, причем разделение производят при температуре 70°C.
20. Способ по любому из пп. 15–19, причем разделительная жидкость обладает значением pH от 1.5 до 5.
21. Способ по любому из пп. 15–20, причем многослойный материал (10) содержит как минимум один алюминиевый слой и один полимерный слой (20, 40), состоящие из ПЭТ или ПЭ.
22. Способ переработки упаковочного материала (300), содержащего многослойный материал (10), содержащий как минимум один металлический слой (30) и как минимум один дополнительный слой (20, 40), причем способ содержит:помещение упаковочного материала (10) в емкость (310), содержащую разделительную жидкость (330) по одному из пп. 1–13 для производства (260) смеси металлических обрезков из металлического слоя (30), пластиковых обрезков из полимерного слоя (20, 40) и остаточных компонентов.
23. Способ по п. 22, дополнительно содержащий сортировку (280) и отделение металлических обрезков и пластиковых хлопьев для образования металлических частиц.
24. Способ по любому из пп. 22 или 23, причем металлический слой (30) изготовлен из алюминия или его сплава.
25. Способ по любому из пп. 22–24, причем как минимум один пластиковый слой (20, 40) изготовлен из полиолефина.
26. Способ по пп. 22–25, дополнительно содержащий переработку разделительной жидкости (330).
27. Устройство для переработки упаковочного материала, изготовленного из многослойного материала (10), содержащее: емкость (310) с разделительной жидкостью (330) по одному из пп. 1–13; транспортировочное устройство для транспортировки упаковочного материала (10) в емкость (310); и просеивающее/фильтрующее устройство (350) для удаления (240) отделенных материалов из комбинации разделительной жидкости (330) и упаковочного материала (10).